ДИСПЕРГАТОР ДЛЯ КОМПОЗИЦИЙ ШТУКАТУРНОГО ГИПСА

1. Применение полимерной смеси, содержащей по меньшей мере один полимер Ра и по меньшей мере один полимер Pb, в качестве диспергатора для композиций штукатурного гипса, при этом каждый из полимеров Ра и Pb представляет собой полимер Р, содержащий:
a) основную цепь, содержащую углеводородные группы,
b) по меньшей мере одну боковую цепь, содержащую по меньшей мере одну кислотную группу, выбранную из группы, состоящей из группы карбоновой кислоты, группы сульфоновой кислоты, группы фосфоновой кислоты, фосфорнокислой группы или одной из их солей, и
c) по меньшей мере одну боковую цепь, содержащую по меньшей мере одну полиоксиалкиленовую группу, при этом полиоксиалкиленовая группа связана с основной цепью с помощью соединительного участка, который содержит по меньшей мере одну сложноэфирную, амидную или имидную группу;
причем содержание кислоты в полимере Ра составляет от 1,5 до 4, предпочтительно от 1,7 до 3,5 ммоль кислотных групп на 1 г полимера, а содержание кислоты в полимере Pb составляет от 0,5 до 1,4, предпочтительно от 0,9 до 1,2 ммоль кислотных групп на 1 г полимера,
при этом массовое отношение полимера Ра к полимеру РЬ составляет 50-95:5-50, предпочтительно 60-90:10-40, особенно предпочтительно 70-90:10-30, и
при этом композиция штукатурного гипса представляет собой композицию минеральных вяжущих веществ, содержащую по меньшей мере 30%  штукатурного гипса относительно общей массы минерального вяжущего вещества.
2. Применение по п.1, характеризующееся тем, что штукатурный гипс составляет по меньшей мере 50% , предпочтительно по меньшей мере 70%  относительно общей массы минерального вяжущего вещества.
3. Применение по п.1, характеризующееся тем, что штукатурный гипс представляет собой сульфат-β-полугидрат кальция.
4. Применение по п.1, характеризующееся тем, что суммарная масса полимеров Ра и Pb составляет от 0,005 до 5% , предпочтительно от 0,05 до 0,5%  относительно общей массы минерального вяжущего вещества.
5. Применение по п.1, характеризующееся тем, что кислотная группа в b) представляет собой группу карбоновой кислоты.
W
6. Применение по п.1, характеризующееся тем, что молекулярная масса M полимера P составляет от 10000 до 150000 г/моль, предпочтительно от 15000 до 100000 г/моль, особенно предпочтительно от 25000 до 80000 г/моль.
7. Применение по п.1, характеризующееся тем, что по меньшей мере одна полиоксиалкиленовая группа представляет собой или содержит полиоксиэтиленовую группу.
8. Применение по любому из пп.1-7, характеризующееся тем, что полимер P содержит:
a') по меньшей мере одно кислотное звено А формулы (I)
b') по меньшей мере одно структурное звено В формулы (II)
и, возможно,
c') по меньшей мере одно дополнительное структурное звено С;
1
2
2
где R и R независимо друг от друга представляют собой Н, СООМ, СНСООМ или алкильную группу с 1-5 атомами углерода,
3
3
2
R независимо от других заместителей представляет собой Н, СН, СООМ или СНСООМ и
4
R независимо от других заместителей представляет собой группу карбоновой кислоты, сульфоновой кислоты, фосфорной кислоты или фосфоновой кислоты или одной из их солей;
3
4
или  R образует кольцо с R с образованием -СО-O-СО-;
М представляет собой Н, щелочной металл, щелочноземельный металл, аммоний, катион аммония или их смеси;
5
R независимо от других заместителей представляет собой группу формулы (III)
,
7
где R представляет собой сложноэфирный, амидный или имидный соединительный участок, предпочтительно -СОО- или -CO-NH-,
8
2
6
2
4
R представляет собой С-С алкиленовую группу, предпочтительно С-С алкиленовую группу, или их смесь,
9
1
12
7
20
R представляет собой Н, C-С алкильную или циклоалкильную группу, C-С алкиларильную или аралкильную группу, или замещенную или незамещенную арильную группу, или одновалентную органическую группу с 1-30 атомами углерода, возможно содержащую гетероатомы;
x независимо от других величин представляет собой 0 или 1;
y независимо от других величин представляет собой от 10 до 250;
6
5
3
2
и R независимо от других заместителей представляет собой Н, СН, СООМ, СНСООМ или заместитель, такой как определено для R.
1
2
3
6
4
9. Применение по п.8, характеризующееся тем, что R, R, R и R представляют собой Н и R представляет собой СООМ.
10. Применение по п.8, характеризующееся тем, что x представляет собой 0.
11. Применение по п.8, характеризующееся тем, что полимер Ра содержит от 50 до 99,5 мол.%, предпочтительно от 70 до 99 мол.% кислотного звена А формулы (I), от 0,5 до 50 мол.%, предпочтительно от 1 до 30 мол.% структурного звена В формулы (II) и, возможно, от 0 до 49 мол.% структурного звена C, в каждом случае относительно общего молярного содержания структурных звеньев A, B и C в полимере Ра.
12. Применение по п.8, характеризующееся тем, что полимер Pb содержит от 40 до 99,5 мол.%, предпочтительно от 50 до 75 мол.% кислотного звена A формулы (I), от 0,5 до 60 мол.%, предпочтительно от 20 до 50 мол.% структурного звена В формулы (II) и, возможно, от 0 до 49 мол.% структурного звена C, в каждом случае относительно общего молярного содержания структурных звеньев A, B и C в полимере Pb.
13. Применение полимерной смеси, содержащей по меньшей мере один полимер Ра и по меньшей мере один полимер Pb, которые описаны в качестве полимерной смеси в любом пп.1-12, для получения формованного изделия из штукатурного гипса.
14. Смесь, содержащая минеральное вяжущее вещество и по меньшей мере 30%  штукатурного гипса относительно общей массы минерального вяжущего вещества, и полимерную смесь, содержащую по меньшей мере один полимер Ра и по меньшей мере один полимер Pb, которые описаны в качестве полимерной смеси в любом из пп.1-12.
15. Диспергатор для композиции штукатурного гипса, содержащий:
(i) от 1 до 95 мас.% полимерной смеси, содержащей по меньшей мере один полимер Ра и по меньшей мере один полимер Pb, которые описаны в качестве полимерной смеси в любом из пп.1-12, и
(ii) от 0 до 95 мас.% воды.